(57)【要約】【課題】糊残りをしない回転防止機能を持つ熱収縮性ラベルを得ることを主要な目的とする。【解決手段】熱収縮性ラベル１の内面に界面活性剤の層２がコートされている。容器３の胴部外周に、内面が接触するように熱収縮性ラベル１を装着し、熱収縮性ラベル１を熱収縮させる。すると、ボンドを用いないでも、回転防止を達成できる。回転防止機能が生じる理由は、界面活性剤の層２を媒介とし、アンカー効果とか投錨効果とも言われる機械的結合によって二つの面（ＰＥＴボトル３の表面と熱収縮性ラベル１の内面）が結合している、つまり、ＰＥＴボトル３の表面及び熱収縮性ラベル１の内面の孔や谷間に界面活性剤の溶液が入り込んで、そこで固まることによって擬似接着した状態になったものと考えている。その結果、矢印で示す胴部外周方向のズレが生じず、ひいては回転防止機能が現れるのである。【選択図】図１
2013134446.tif 000002
【特許請求の範囲】
【請求項１】
容器の胴部外周に装着される、回転防止機能を持つ熱収縮性ラベルであって、
前記熱収縮性ラベルの内面に界面活性剤の層がコートされていることを特徴とする、熱収縮性ラベル。
【請求項２】
前記界面活性剤の層の厚みは、乾燥時の界面活性剤の塗布量が８．０μｇ／ｃｍ２以上になるような厚みである請求項１に記載の、熱収縮性ラベルが装着された熱収縮性ラベル。
【請求項３】
容器の胴部外周に装着される、回転防止機能を持つ熱収縮性ラベルの製造方法において、
前記熱収縮性ラベルの内面に、有機溶剤に溶解させた界面活性剤の有機溶剤溶液をコートする工程を備えることを特徴とする、熱収縮性ラベルの製造方法。
【請求項４】
請求項１又は２に記載の熱収縮性ラベルが胴部外周に装着された容器。
【発明の詳細な説明】
【技術分野】
【０００１】
本発明は一般に熱収縮性ラベルに関するものであり、より特定的には、回転防止機能を持つ糊残りのない熱収縮性ラベルに関する。この発明はまた、そのような熱収縮性ラベルの製造方法に関する。この発明はさらに、そのような熱収縮性ラベルが装着された容器に関する。
【背景技術】
【０００２】
容器に装着される熱収縮性ラベルにおいて、特に容器の形状が直線的である場合、中身充填時のキャッピング時に、ラベルが回転しやすく、しっかりとキャッピングできずに、中身が漏れてしまう等のトラブルが発生することがある。
【０００３】
そのようなトラブルを防ぐために、ラベルの回転防止を目的として、ラベルの内面に部分的にボンドを塗布することが一般的に採用されている。
【先行技術文献】
【特許文献】
【０００４】
【特許文献１】特開昭６０−１９３８８３号公報
【発明の概要】
【発明が解決しようとする課題】
【０００５】
しかし、ボンドを使用した場合、以下のような問題点がある。
【０００６】
１）  ラベルを剥がした場合、容器側に糊残りするため、容器のリサイクルを想定した場合、不純物が混入することになる。一方、糊残りをしないようにボンドの強度を下げると、十分な回転防止機能が得られない。
【０００７】
２）  環境意識の高まりと共に、容器の軽量化が進んでおり、それに伴って容器自体の薄肉化が進んでいる。その薄肉化により、熱による容器の変形がしやすくなるため、特にラベルをプレ装着させる場合、ラベル収縮時に加えることのできる熱量が限られており、ボンドを使用する場合は、ボンドの活性化に必要な熱量が得られにくく、十分な強度が発現しないことがある。
【０００８】
３）  デザイン面において、特にラベルが透明基調となる場合、ボンド部分がデザイン性を損ねてしまう場合がある。
【０００９】
本発明は、このような問題点を解決するためになされたもので、回転防止機能を持つ糊残りのない熱収縮性ラベルを提供することを目的とする。
【００１０】
本発明の他の目的は、容器の軽量化が進んでも十分な回転防止機能を有する、糊残りのない熱収縮性ラベルを提供することにある。
【００１１】
本発明の他の目的は、特にラベルが透明基調となる場合でも、デザイン性を損なわないように改良された熱収縮性ラベルを提供することにある。
【００１２】
本発明のさらに他の目的は、そのような熱収縮性ラベルの製造方法及び該ラベルが装着された容器を提供することにある。
【課題を解決するための手段】
【００１３】
本発明は、容器の胴部外周に装着される、回転防止機能を持つ熱収縮性ラベルであって、上記熱収縮性ラベルの内面に界面活性剤の層がコートされていることを特徴とする。
【００１４】
上記界面活性剤としては特に限定するものではなくは、親水性部分がイオン性（カチオン性・アニオン性・双性）のものと非イオン性（ノニオン性）のものいずれも使用できる。また、低分子系と高分子系いずれも使用できる。
【００１５】
陰イオン系界面活性剤（アニオン性界面活性剤）は、水中で解離したとき陰イオンとなる。親水基としてカルボン酸、スルホン酸、あるいはリン酸構造を持つものがいずれも使用できる。カルボン酸系としては石鹸の主成分である脂肪酸塩やコール酸塩が、スルホン酸系としては合成洗剤に多く使われる直鎖アルキルベンゼンスルホン酸ナトリウムやポリアクリルアミドゲル電気泳動にも利用されるラウリル硫酸ナトリウムなどが挙げられる。
石鹸（脂肪酸ナトリウム） ＲＣＯＯ-Ｎａ+、モノアルキル硫酸塩 ＲＯＳＯ３-Ｍ+、アルキルポリオキシエチレン硫酸塩 ＲＯ［ＣＨ２ＣＨ２Ｏ］ｍＳＯ３-Ｍ+、アルキルベンゼンスルホン酸塩 ＲＲ‘ＣＨ２ＣＨＣ６Ｈ４ＳＯ３-Ｍ+、モノアルキルリン酸塩 ＲＯＰＯ［ＯＨ］Ｏ-Ｍ+などである。
【００１６】
陽イオン系界面活性剤（カチオン性界面活性剤）は、水中で解離したとき陽イオンとなるもので好ましく使用できる。親水基としてテトラアルキルアンモニウムを持つものが挙げられる。アルキルトリメチルアンモニウム塩 ＲＮ+［ＣＨ３］３Ｘ-、ジアルキルジメチルアンモニウム塩 ＲＲ‘Ｎ+［ＣＨ３］２Ｘ-、アルキルベンジルジメチルアンモニウム塩 ＲＮ+［ＣＨ２Ｐｈ］［ＣＨ３］２Ｘ-などは好ましい。
【００１７】
両性界面活性剤（双性界面活性剤）は、分子内にアニオン性部位とカチオン性部位の両方をもっているので、溶液のｐＨに応じて陽・両性・陰イオンとなるもので、上記のそれぞれを組み合わせた構造をもつ。アルキルジメチルアミンオキシド Ｒ［ＣＨ３］２ＮＯ、アルキルカルボキシベタイン Ｒ［ＣＨ３］２Ｎ+ＣＨ２ＣＯＯ-などが挙げられる。
【００１８】
非イオン性界面活性剤（ノニオン性界面活性剤）は、親水部が非電解質、つまりイオン化しない親水性部分を持つもので、アルキルグリコシドのような低分子系、あるいはポリエチレングリコールやポリビニルアルコールのような高分子系いずれも使用できる。ポリオキシエチレンアルキルエーテル ＲＯ［ＣＨ２ＣＨ２Ｏ］ｍＨ、脂肪酸ソルビタンエステル、アルキルポリグルコシド、脂肪酸ジエタノールアミド ＲＣＯＮ［ＣＨ２ＣＨ２ＯＨ］２、アルキルモノグリセリルエーテル ＲＯＣＨ２ＣＨ［ＯＨ］ＣＨ２ＯＨは好ましい。
【００１９】
本発明の熱収縮性ラベルの材質としては特に限定するものではなく、例えば、ポリスチレン系樹脂、ポリオレフィン系樹脂、ポリエステル系樹脂、ポリアミド系樹脂、ポリ塩化ビニル系樹脂等によりなる単層又は多層のフィルムが例示できる。
【００２０】
より好ましくは、ポリスチレン系樹脂、ポリオレフィン系樹脂、ポリエステル系樹脂のいずれかの樹脂によりなるフィルムである。
【００２１】
なお該フィルムには紫外線吸収剤、アンチブロッキング剤、滑剤、静電気防止剤、抗菌剤、安定剤等、各種公知の添加剤や異なる樹脂等を合目的的に添加してもよい。
【００２２】
ポリスチレン系樹脂とは、ポリスチレン、耐衝撃性ポリスチレン、グラフトタイプ耐衝撃性ポリスチレン、スチレン−共役ジエンブロックコポリマー、スチレン−共役ジエンブロックエラストマー等、スチレンを構成要素の一つとする樹脂全般をいう。
【００２３】
ポリスチレンとは、スチレンやα−メチルスチレン、ｐ−メチルスチレン等のスチレン誘導体からなる単独重合体、相互共重合体はもとより、スチレンやスチレン誘導体と共重合可能な単量体、例えばアクリル酸、メタクリル酸、それらの金属塩（例えば、Ｎａ、Ｋ、Ｌｉ、Ｍｇ、Ｃａ、Ｚｎ、Ｆｅ等の金属塩）、アクリル酸エステル、メタクリル酸エステル等の脂肪族不飽和カルボン酸やその誘導体との共重合体も含む。
【００２４】
また、耐衝撃性ポリスチレンとは、ポリスチレンと、例えばポリブタジエンやポリイソプレン等の合成ゴムとの混合物、あるいは、ポリブタジエン、ポリイソプレン等の合成ゴムにポリスチレンをグラフト重合させたものをいう。
【００２５】
また、グラフトタイプ耐衝撃性ポリスチレンとは、ポリスチレンからなる連続相に、ポリスチレンを内部に包含し、且つ、ポリスチレンがポリブタジエン等ゴム成分にグラフトしたゴム状重合体からなる粒子が分散する構造を基本としたものをいう。
【００２６】
また、スチレン−共役ジエンブロックコポリマーとは、スチレンブロックと、ブタジエン、イソプレン等の共役ジエンのブロック及び／又はスチレンと共役ジエンとのランダムブロックとを含み、スチレン含有量５１〜９９質量％、共役ジエン含有量４９〜１質量％のコポリマーをいう。なお、スチレン−ブタジエンブロックコポリマーに他の成分を含めた３元、４元コポリマーも本発明の中に入る。他の成分としては、例えば、アクリル酸、メタクリル酸、それらの金属塩（例えば、Ｎａ、Ｋ、Ｌｉ、Ｍｇ、Ｃａ、Ｚｎ、Ｆｅ等の金属塩）、アクリル酸エステル、メタクリル酸エステル等の脂肪族カルボン酸やその誘導体が例示できる。
【００２７】
さらには共役ジエンに基づく二重結合残基の一部を水添したものも例示できる。
【００２８】
また、スチレン−共役ジエンブロックエラストマーとは、スチレンブロックと、ブタジエン、イソプレン等の共役ジエンのブロック及び／又はスチレンと共役ジエンとのランダムブロックとを含み、スチレン含有量１〜５０質量％、共役ジエン含有量９９〜５０質量％のエラストマーをいう。
【００２９】
ポリスチレン系樹脂は１種類であってもよいし、２種類以上の混合物としてもよい。
【００３０】
ポリエステル系樹脂としては、好ましくは一般に共重合ポリエステル樹脂と呼ばれる樹脂が挙げられる。共重合ポリエステル樹脂を構成する酸成分としては公知のものでよく、例えば、テレフタル酸、イソフタル酸、フタル酸、２，６−ナフタレンジカルボン酸等のナフタレンジカルボン酸類、４，４’−ジカルボン酸ジフェニール等のジカルボキシビフェニール類、５−ｔ−ブチルイソフタル酸等の置換フタル酸類、２，２，６，６−テトラメチルビフェニル−４，４’−ジカルボン酸等の置換ジカルボキシルビフェニル類、１，１，３−トリメチル−３−フェニルインデン−４，５−ジカルボン酸及びその置換体、１，２−ジフェノキシエタン−４，４’−ジカルボン酸及びその置換体等の芳香族ジカルボン酸、シュウ酸、マロン酸、コハク酸、グルタル酸、アジピン酸、アゼライン酸、セバチン酸、ピメル酸、ウンデカン酸、ドデカンジカルボン酸、ブラシリン酸、テトラデカンジカルボン酸、タブシン酸、ノナデカンジカルボン酸、ドコリンジカルボン酸等の脂肪族ジカルボン酸及びその置換体、４，４’−ジカルボキシシクロヘキサン等の脂環族ジカルボン酸及びその置換体等が挙げられる。そしてジオール成分としては公知のものでよく、例えば、エチレングリコール、トリエチレングリコール、プロピレングリコール、ブタンジオール、１，６−ヘキサンジオール、１，１０−デカンジオール、ネオペンチルグリコール、２−メチル−２−エチル−１，３−プロパンジオール、２−ジエチル−１，３−プロパンジオール、２−エチル−２−ｎ−ブチル−１，３−プロパンジオール等の脂肪族ジオール類、１，３−シクロヘキサンジメタノール、１，４−シクロヘキサンジメタノール等の脂環族ジオール類、２，２−ビス（４’−β−ヒドロキシエトキシジフェニル）プロパン、ビス（４’−β−ヒドロキシエトキシフェニル）スルホン等のビスフェノール系化合物のエチレンオキサイド付加物、キシリレングリコール等の芳香族系のジオール類、あるいはジエチレングリコール等が挙げられる。
【００３１】
共重合ポリエステル樹脂は１種類でもよいし、２種類以上の混合物としてもよい。また、ポリエチレンテレフタレート樹脂やポリブチレンテレフタレート樹脂等を含むものであってもよい。
【００３２】
ポリオレフィン系樹脂としては、好ましくは、エチレン又はプロピレンを主成分とし、それらと共重合可能な他の単量体（オレフィン、ビニル化合物等）とのランダム共重合体、或いは環状オレフィンを含む重合体が挙げられる。
【００３３】
環状オレフィンを含む重合体としては、例えば、（ａ）エチレンまたはプロピレンと環状オレフィン（例えばノルボルネン及びその誘導体やテトラシクロドデセン及びその誘導体など）とのランダム共重合体、（ｂ）該環状オレフィンの開環重合体またはα−オレフィンとの共重合体、（ｃ）上記（ｂ）の重合体の水素添加物、（ｄ）不飽和カルボン酸及びその誘導体等による上記（ａ）〜（ｃ）のグラフト変性物などが挙げられる。
【００３４】
ポリオレフィン系樹脂は１種類であってもよいし、２種類以上の混合物としてもよい。
【００３５】
センターシール溶剤は、基材フィルムにポリエステル系熱収縮性フィルムを使用する場合、１，３ジオキソランまたはテトラヒドロフランが好ましい、またポリスチレン系熱収縮性フィルムを使用する場合は、テトラヒドロフランまたはメチルエチルケトンが好ましい。なお、センターシール溶剤を用いるのが好ましいが、接着剤で接着することも可能である。
【００３６】
上記界面活性剤の層の厚みは、乾燥時の界面活性剤の塗布量が８．０μｇ／ｃｍ２以上になるような厚みであるのが好ましい。
【００３７】
本発明に係る熱収縮性ラベルは、透明基調となっている場合に特に効果を発揮する。
【００３８】
この発明の他の局面に従う方法は、容器の胴部外周に装着される、回転防止機能を持つ熱収縮性ラベルの製造方法において、前記熱収縮性ラベルの内面に、有機溶剤に溶解させた界面活性剤の有機溶剤溶液をコートする工程を備えることを特徴とする。
【００３９】
有機溶剤は、室温で揮発する揮発性溶剤が好ましい。例えばアセトン、イソブチルアルコール、イソプロピルアルコール、イソペンチルアルコール、エチレングリコールモノエチルエーテル、エチレングリコールモノエチルエーテルアセテート、エチレングリコールモノ−ノルマル−ブチルエーテル、エチレングリコールモノメチルエーテル、酢酸イソブチル、酢酸イソプロピル、酢酸イソペンチル、酢酸エチル、酢酸ノルマル−ブチル、酢酸ノルマル−プロピル酢酸ノルマル−ペンチル、酢酸メチル、シクロヘキサノール、シクロヘキサノン、1，４−ジオキサン、テトラヒドロフラン、１-ブタノール、２-ブタノール、メタノール、メチルイソブチルケトン、メチルエチルケトン、メチルシクロヘキサノール、メチルシクロヘキサノン、メチル−ノルマル−ブチルケトンなどが挙げられる。
【００４０】
界面活性剤を、水ではなく有機溶剤に溶かせてコートするのは、ラベルの内面に親和性を持たせるためと、乾燥を容易にするためである。
【００４１】
本発明の他の局面に係る容器は、上述の熱収縮性ラベルが胴部外周に装着された容器に関する。
【発明の効果】
【００４２】
本発明によれば、ボンドを使用しない方法で回転防止機能を持つ熱収縮性ラベルが得られる。ボンドの代わりに水で簡単に除去できる界面活性剤を使用するので、糊残りがなく、ひいては容器である例えばＰＥＴボトルのリサイクルを効率良く実現できる。
【図面の簡単な説明】
【００４３】
【図１】（Ａ）は実施の形態に係る熱収縮性ラベルの斜視図であり、（Ｂ）はＰＥＴボトルに装着した様子を示す断面図であり、（Ｃ）は、図１（Ｂ）におけるＣ−Ｃ線に沿う断面図の一部である。
【図２】実施例に係る熱収縮性ラベルのサンプリングの様子を示す図である。
【図３】回転トルク値を測定する様子を示す図である。
【図４】表２の結果をプロットしたグラフ図である。
【発明を実施するための形態】
【００４４】
糊残りをしない回転防止機能を持つ熱収縮性ラベルを得るという目的を、その内面に界面活性剤の層がコートされた熱縮性ラベルを使用することによって実現した。
【００４５】
図１（Ａ）は、本発明に係る熱収縮性ラベルの斜視図である。熱収縮性ラベル１の内面全面に界面活性剤の層２がコートされている。図１（Ｂ）を参照して、例えばＰＥＴボトルのような容器３の胴部外周に、内面が接触するように熱収縮性ラベル１を装着し、熱収縮性ラベル１を乾熱熱収縮トンネル又はライスターで熱収縮させる。すると、ボンドを用いないでも、回転防止を達成できることが見出された。回転防止機能が生じる理由は定かではないが、図１（Ｃ）を参照して、界面活性剤の層２を媒介とし、アンカー効果とか投錨効果とも言われる機械的結合によって二つの面（ＰＥＴボトルの表面と熱収縮性ラベルの内面）が結合したものと考えている。つまり、ＰＥＴボトルの表面及び熱収縮性ラベルの内面の孔や谷間に界面活性剤の溶液が入り込んで、そこで乾燥し固まることによって擬似接着した状態になったものと考えている。その結果、矢印で示す胴部外周方向のズレが生じず、ひいては回転防止機能が現れる。
【００４６】
本発明によれば、界面活性剤は水に溶けるので、ボンドのように容器に糊残りすることはなく、容器のリサイクル時に、不純物が混入することはない。また、ボンドのように、熱を加えることによって、粘着力を発現させる必要はないため、軽量容器にも対応が容易となる。以下、本発明の実施例を説明する。
【実施例１】
【００４７】
表１に示す各濃度の界面活性剤を塗布した熱収縮性ラベル（ポリスチレン系樹脂製ラベル）について、ＰＥＴボトルへ装着し、ラベルの回転トルク値を測定した。コーティング剤は、イソプロピルアルコール（ＩＰＡ）にＥＬＥＫＯＮ  ＣＷ  カチオン系界面活性剤（大日精化（株）製）を溶解させたものを用いた。揮発性を有するイソプロピルアルコールに界面活性剤を溶かせてコートするのは、ラベルの内面に親和性を持たせるためと、乾燥を容易にするためである。表１中、塗布量（μｇ/ｃｍ２）は、乾燥時の界面活性剤の塗布量を表している。
【表１】
2013134446.tif 000003
【００４８】
図２に示すように、熱収縮性ラベル１を３０ｍｍ幅にサンプリングし、回転トルク値を測定した。トルクメータは、（株）東日製作所製トルクメータを用いた。図３に示すように、ラベル１を装着させたボトル３をトルクメータに固定させ、ラベル１だけを持って、矢印の胴部外周方向に力をかけ、ラベル１のみが空回りし出す強度を測定した。
【００４９】
（実施例１）
【００５０】
実施例１は、ライスターを用いて熱収縮性ラベルを容器に収縮装着させた。強度測定結果は、表２に示す通りであった。
【表２】
2013134446.tif 000004
【００５１】
表２の結果を、界面活性剤の濃度（％）を横軸に取り、縦軸に回転トルク値（Ｎ・ｃｍ）を取って、プロットしたのが、図４に示すグラフ図である。界面活性剤の層の厚み、すなわち乾燥時の界面活性剤の塗布量が８．０μｇ／ｃｍ２を境に、急激に回転トルク値が上昇した。
【００５２】
上記実施例では、熱収縮性ラベルの内面全面に界面活性剤の層がコートされている場合を例示したが、全面ではなく一部にコートされている場合でも相当の効果を奏する。
【００５３】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５４】
本発明に係る熱収縮性ラベルによれば、ボンドのように容器に糊残りすることはないので、容器のリサイクルを効率良く実現できる。
【符号の説明】
【００５５】
１ 熱収縮性ラベル
２ 界面活性剤の層
３ 容器
【図１】
2013134446.tif 000005
【図２】
2013134446.tif 000006
【図３】
2013134446.tif 000007
【図４】
2013134446.tif 000008